СИНТАКТИЧЕСКИЕ ПОЛИУРЕТАНОВЫЕ ЭЛАСТОМЕРЫ, ИМЕЮЩИЕ РАЗЛИЧНУЮ МОРФОЛОГИЮ, ДЛЯ ИСПОЛЬЗОВАНИЯ ПРИ ИЗОЛЯЦИИ ПОДВОДНЫХ ТРУБОПРОВОДОВ

1. Отвержденный синтактический полиуретановый эластомер, в котором заполненные газом микросферы диспергируются в не имеющей ячеек полиуретановой матрице, этот синтактический полиуретановый эластомер представляет собой продукт реакции, по меньшей мере, одного простого полиэфира полиола, имеющего среднечисленную эквивалентную массу на одну гидроксильную группу, по меньшей мере, 800, от 5 до 50 процентов массовых микросфер по отношению к общей массе реакционной смеси, 1-30 частей массовых удлинителя цепи с гидроксильными окончаниями на 100 частей массовых простого полиэфирполиола (полиолов), ароматического полиизоцианата в количестве, обеспечивающем изоцианатный индекс от 80 до 130, и катализатора, не содержащего ртути, где реакционная смесь по существу не содержит соединений ртути и не имеющая ячеек полиуретановая матрица имеет морфологию, отличающуюся присутствием малых отдельных морфологических доменов диаметром 0,1-3 мкм и по существу отсутствием отдельных морфологических доменов диаметром 5-30 мкм.
2. Отвержденный синтактический полиуретановый эластомер по п.1, который демонстрирует при динамическом механическом анализе пик tan δ, имеющий максимальное значение от 0,15 до 0,3 с центром в диапазоне температур от 30 до 100°C.
3. Отвержденный синтактический полиуретановый эластомер по п.2, где кривая tan δ для синтактической полиуретановой матрицы содержит локальный максимум в пределах от -100°C до -30°C, минимум с центром примерно при -30°C - примерно 10°C, минимум с центром выше 100°C и другой локальный максимум при температуре выше чем 150°C.
4. Отвержденный синтактический полиуретановый эластомер по любому из пп. 1-3, где катализатор, не содержащий ртути, представляет собой карбоксилат цинка или смесь карбоксилата цинка и другого катализатора на основе металла, в этой смеси карбоксилат цинка составляет, по меньшей мере, 99,9 процентов массовых.
5. Отвержденный синтактический полиуретановый эластомер, в котором заполненные газом микросферы диспергируются в не имеющей ячеек полиуретановой матрице, этот синтактический полиуретановый эластомер представляет собой продукт реакции, по меньшей мере, одного простого полиэфирполиола, имеющего среднечисленную эквивалентную массу на одну гидроксильную группу, по меньшей мере, 800, от 5 до 50 процентов массовых микросфер по отношению к общей массе реакционной смеси, 1-30 частей массовых удлинителя цепи с гидроксильными окончаниями на 100 частей массовых простого полиэфирполиола (полиолов), ароматического полиизоцианата в количестве, обеспечивающем изоцианатный индекс от 80 до 130, и каталитического количества карбоксилата цинка или смеси карбоксилата цинка и другого катализатора на основе металла, в этой смеси карбоксилат цинка составляет, по меньшей мере, 99,9 процентов массовых, где реакционная смесь по существу не содержит соединений ртути.
6. Подложка с покрытием, имеющим множество секций нанесенного синтактического полиуретанового эластомера, в котором заполненные газом микросферы диспергируются в не имеющей ячеек полиуретановой матрице, множество секций находятся в контакте друг с другом на одном или нескольких клеевых швах, содержащая
a) первую секцию первого синтактического полиуретанового эластомера, по меньшей мере, на одной части подложки, эта первая секция синтактического полиуретанового эластомера представляет собой продукт реакции, по меньшей мере, одного простого полиэфирполиола, имеющего среднечисленную эквивалентную массу на одну гидроксильную группу, по меньшей мере, 800, от 5 до 50 процентов массовых микросфер по отношению к общей массе реакционной смеси, 1-30 частей массовых удлинителя цепи с гидроксильными окончаниями на 100 частей массовых простого полиэфирполиола (полиолов), ароматического полиизоцианата в количестве, обеспечивающем изоцианатный индекс от 80 до 130, и катализатора, не содержащего ртути, где реакционная смесь по существу не содержит соединений ртути и не имеющая ячеек полиуретановая матрица первого синтактического полиуретанового эластомера имеет морфологию, отличающуюся присутствием отдельных морфологических доменов диаметром 0,1-3 мкм и по существу отсутствием отдельных морфологических доменов диаметром 5-30 мкм и
b) вторую секцию второго синтактического полиуретанового эластомера, по меньшей мере, на одной части подложки, эта вторая секция синтактического полиуретанового эластомера представляет собой продукт реакции, по меньшей мере, одного простого полиэфирполиола, имеющего среднечисленную эквивалентную массу на одну гидроксильную группу, по меньшей мере, 800, от 5 до 50 процентов массовых микросфер по отношению к общей массе реакционной смеси, 1-30 частей массовых удлинителя цепи с гидроксильными окончаниями на 100 частей массовых простого полиэфирполиола (полиолов), ароматического полиизоцианата в количестве, обеспечивающем изоцианатный индекс от 80 до 130, и катализатора, не содержащего ртути, где реакционная смесь по существу не содержит соединений ртути и не имеющая ячеек полиуретановая матрица второго синтактического полиуретанового эластомера имеет морфологию, отличающуюся присутствием отдельных морфологических доменов диаметром 0,1-3 мкм и по существу отсутствием отдельных морфологических доменов диаметром 5-30 мкм,
где указанная первая секция вступает в контакт с указанной второй секцией с образованием, по меньшей мере, одного клеевого шва, на котором первая секция склеивается с указанной второй секцией.
7. Подложка по п.6, где каждая из первой и второй секций синтактического полиуретанового эластомера демонстрирует при динамическом механическом анализе пик tan δ, имеющий максимальное значение от 0,15 до 0,3, с центром в диапазоне температур от 30 до 100°C.
8. Подложка по п.7, где кривая tan δ для каждой из первой и второй секций синтактического полиуретанового эластомера содержит локальный максимум в пределах от -100° до -30°C, минимум с центром примерно при -30°C - примерно 10°C, минимум с центром выше 100°C и другой локальный максимум при температуре выше чем 150°C.
9. Подложка по любому из пп. 6-8, где катализатор, не содержащий ртути, представляет собой карбоксилат цинка или смесь карбоксилатов металлов, в этой смеси карбоксилаты цинка составляют, по меньшей мере, 99,9% массовых катализатора.
10. Подложка по любому из пп. 6-9, где подложка представляет собой подводную трубу или подводную конструкцию.
11. Подложка по п.10, где подводная труба или подводная конструкция является разветвленной, искривленной или имеет другую нелинейную конфигурацию.
12. Подложка по п.10 или 11, где подводная труба или подводная конструкция имеет одну или несколько наружных особенностей, которые выступают частично или полностью через наносимый синтактический полиуретановый эластомер.